이어서 , 게이트 전극 Au 표면 상 에 폴리 ( 2 - 시아노 에틸 아크릴 레이트 ) 의 N - 메틸 - 2 - 피 롤리 돈 20 질량 ％ 용액 을 0 . 2 ㎛ 멤 브레인 필터 로 여과 한 후 , 스핀 코팅 하 여 60 ℃ 에서 24 시간 동안 진공 가열 건조 하 여 , 2 ㎛ 의 절연체 층 을 형성 하 였 다 . 이 절 연막 의 1 kHz 에서 의 정전 용량 은 6 nF / ㎠ 였 다 .